(57)【要約】【課題】可視光に対し高い光触媒活性を有し、また繊維状の担体に対する光触媒の密着性が高い光触媒繊維構造体を実現する。【解決手段】本発明の光触媒繊維構造体１は、繊維状のタングステンワイヤー部（２）と、タングステンワイヤー部（２）を覆うように形成された、酸化タングステンからなる酸化物相（３）と、を有する。【選択図】図１
2015039674.tif 000002
【特許請求の範囲】
【請求項１】
繊維状のタングステンからなる金属相と、
上記金属相を覆うように形成された、酸化タングステンからなる酸化物相と、を有することを特徴とする光触媒繊維構造体。
【請求項２】
上記酸化物相の表層を構成する材料は、ＷＯ３であることを特徴とする請求項１に記載の光触媒繊維構造体。
【請求項３】
上記金属相から上記酸化物相の表層へ向かって、上記酸化タングステンの分子内に存在する酸素が増加していることを特徴とする請求項１または２に記載の光触媒繊維構造体。
【請求項４】
上記酸化物相の表面には、金属、貴金属化合物、及び銅化合物からなる群から少なくとも１つ選択される担持物が担持されていることを特徴とする請求項１〜３の何れか１項に記載の光触媒繊維構造体。
【請求項５】
繊維状のタングステン材料を酸化雰囲気にて焼成することによって、タングステン材料の表面に、酸化タングステンからなる酸化物相を形成する焼成工程を含むことを特徴とする光触媒繊維構造体の製造方法。
【発明の詳細な説明】
【技術分野】
【０００１】
本発明は、光触媒繊維構造体、及び光触媒繊維構造体の製造方法に関し、より具体的には可視光応答型の光触媒繊維構造体、及び光触媒繊維構造体の製造方法に関する。
【背景技術】
【０００２】
近年、健康志向の高まりや生活での安全性についての意識が向上していることもあり、日々の生活における、臭いや有害物質に対応する技術開発が進んでいる。その中でも日本発の光触媒技術は、光を照射するだけで臭いの元である臭気物質や有害物質の分解が可能であることから、広く利用が進んでいる。
【０００３】
光触媒によって臭気物質や有害物質を分解する技術では、分解対象物への接触面積を増大させるために、繊維状の構造体を利用することが多い。この繊維状の構造体は、フィルタなどに加工されることによって、実用的な利用が可能となる。このフィルタは、空気清浄機や水処理装置などで利用されており、分解対象物を含む高速な流体に曝されることになる。このため、光触媒は、繊維状の構造体に対する高い付着性が必要となる。また、繊維状の構造体自体についても、高い強度が必要となっている。
【０００４】
また、光触媒の材料として、一般に、光触媒効果を奏する酸化チタンが用いられることが多い。しかし、酸化チタンは、バンドギャップが紫外光に対応しており、紫外光しか吸収できない。このため、酸化チタンが光触媒として活性化するためには、紫外光を利用するしかなかった。それゆえ、光触媒技術に対して例えば省エネ照明であるＬＥＤを利用した場合などには、酸化チタンを利用することができない。
【０００５】
可視光に対して活性化する光触媒として、酸化チタンに窒素や硫黄をドープしたものや金属元素をドープしたもの、白金化合物や鉄化合物、銅化合物を酸化チタンの表面に担持したものなどが利用されている。
【０００６】
酸化チタンに窒素や硫黄をドープしたものや金属元素をドープしたものは、酸化チタン中に不純物が高濃度に添加されてしまうために、酸化チタン中に欠陥が発生する。そして、この欠陥が分解に寄与する正孔や電子が再結合センターとなってしまう。そのため、可視光に対して活性な光触媒は形成されるものの、十分な可視光応答性が得られないという問題があった。
【０００７】
一方、白金化合物や鉄化合物、銅化合物を酸化チタンの表面に担持したものは、酸化チタン表面と該表面に担持されたそれら化合物との接触箇所にて光の吸収がおこるため、光の吸収量が小さく、光触媒として高い活性が得られないという問題があった。
【０００８】
そこで、近年、酸化チタンよりも小さなバンドギャップを有する酸化タングステン系の材料に対して、光触媒の検討が進んでいる。酸化タングステン系の光触媒は、不純物を添加しなくても可視光に対して活性であり、それ自体が光を吸収するため、欠陥による再結合の抑制や高い光吸収量を見込むことができる。
【０００９】
光触媒繊維構造体を形成する技術として、例えば特許文献１及び２の技術が挙げられる。特許文献１の技術では、まず、ディップコート法を用いて繊維状シリカガラス担体にチタンアルコキシド溶液を被膜し、その後、焼成することによって、シリカガラス担体表面に酸化チタンの被膜を形成している。
【００１０】
また、特許文献２には、可視光活性を有するシリカ基光触媒繊維の製造方法が開示されている。特許文献２の技術は、紡糸剤の原料となる有機ケイ素重合体中に、低分子量の有機金属化合物或いは低分子量有機ケイ素重合体との反応物が共存している場合、紡糸後の熱処理過程において、上記有機金属化合物成分を含む低分子量物が繊維表面に選択的に移行（ブリードアウト）し、熱処理後の空気中焼成により、同低分子量物に由来する酸化物層が繊維表面に生成する点に着目している。特許文献２の方法では、緻密なシリカ繊維とその表面に酸化チタンが形成されることによって、高強度な光触媒繊維を形成することが可能になる。
【先行技術文献】
【特許文献】
【００１１】
【特許文献１】特開２０１３−１２１５９２号公報（２０１３年  ６月２０日公開）
【特許文献２】特許３４６５７０６号公報（２００３年１１月１０日発行）
【発明の概要】
【発明が解決しようとする課題】
【００１２】
しかしながら、特許文献１及び２の技術では、以下の問題がある。
【００１３】
まず、特許文献１の技術によって形成された光触媒繊維構造体は、高負荷環境である、高速な流体中などで利用すると、酸化チタンの被膜がシリカガラス担体から剥離してしまうおそれがある。
【００１４】
また、特許文献２の技術では、可視光に対して活性化する光触媒を得るために、異種の金属元素をドープしている。このため、光触媒として、高い活性を得ることができないという問題がある。
【００１５】
本発明は上記の問題点を鑑みてなされたものであり、その目的は、可視光に対し高い光触媒活性を有し、また繊維状の担体に対する光触媒の密着性が高い光触媒繊維構造体、及び光触媒繊維構造体の製造方法を提供することにある。
【課題を解決するための手段】
【００１６】
上記の課題を解決するために、本発明の一態様に係る光触媒繊維構造体は、繊維状のタングステンからなる金属相と、上記金属相を覆うように形成された、酸化タングステンからなる酸化物相と、を有することを特徴としている。
【００１７】
また、本発明の一態様に係る光触媒繊維構造体の製造方法は、繊維状のタングステン材料を酸化雰囲気にて焼成することによって、タングステン材料の表面に、酸化タングステンからなる酸化物相を形成する焼成工程を含むことを特徴としている。
【発明の効果】
【００１８】
本発明の一態様によれば、可視光に対し高い光触媒活性を有し、また繊維状の担体に対する光触媒の密着性が高い、可視光応答型の光触媒繊維構造体を実現できるという効果を奏する。
【図面の簡単な説明】
【００１９】
【図１】本発明の実施形態１に係る光触媒繊維構造体の概略構成を示す斜視図である。
【図２】本発明の実施形態２に係る光触媒繊維構造体の概略構成を示す斜視図である。
【図３】本発明の実施形態３に係る光触媒繊維構造体の概略構成を示す斜視図である。
【発明を実施するための形態】
【００２０】
本発明者は、可視光に対する高い光触媒活性を有する光触媒材料として酸化タングステンを採用し、繊維状の担体に対する光触媒の密着性が高い材料を開発するべく鋭意検討した結果、タングステンワイヤーを酸化雰囲気で焼成し、表面に形成される酸化タングステンを光触媒として利用することに着目した。そして、これによって、可視光に対し高い光触媒活性を有し、また繊維状の担体に対する光触媒の密着性が高い光触媒繊維構造体を形成できることを見出し、本発明に至った。
【００２１】
すなわち、本発明の光触媒繊維構造体は、可視光応答型の光触媒繊維構造体であって、タングステンからなる金属相と、上記金属相を覆うように形成された、酸化タングステンからなる酸化物相と、を有することを特徴としている。
【００２２】
上記光触媒繊維構造体の製造方法は、例えば、タングステンワイヤーを酸化雰囲気で焼成することによって、タングステンワイヤーの表面に、酸化物相としての、可視光に対し光触媒活性を有するＷＯ３（三酸化タングステン）を含む相を形成する焼成工程を含む構成である。
【００２３】
本発明者は、このような方法によって得られた光触媒繊維構造体は、タングステンと酸化タングステンとの密着性が高く、タングステンワイヤーの表面のみを酸化することによって、タングステンからなる金属相については高い耐久性を維持していることを見出した。また、この光触媒繊維構造体は、フィルタに応用しても、可視光に対する高い光触媒活性を有しており、さらに、高速な流体や水流といった環境下においても、光触媒繊維構造体表面の光触媒層が剥がれず、また光触媒繊維構造体自体の耐久性が高いことを見出した。
【００２４】
上記光触媒繊維構造体における金属相としては、例えば、上述のように、一般に市販されているタングステンワイヤー等が利用できる。タングステンワイヤーの径は、特に限定されるものではないが、耐久性を維持するために、２０μｍ以上であることが好ましい。
【００２５】
また、上記光触媒繊維構造体における酸化物相の構成材料である酸化タングステンは、タングステンを酸化雰囲気で焼成することによって形成される。酸化タングステンとしてＷＯ３を形成する場合、焼成工程では、空気中で６００〜１０００℃という焼成条件で焼成する、あるいは水蒸気雰囲気下で４００〜１０００℃という焼成条件で焼成することが好ましい。しかし、焼成条件は、ＷＯ３が形成される条件であれば良く、上記焼成条件に制限されるものではない。
【００２６】
また、本発明者は、光触媒繊維構造体について、タングステンワイヤーの焼成時の酸化条件を変えることによって、上記金属相から上記酸化物相の表層へ向かって、上記酸化タングステンの分子内に存在する酸素数を増加させることが可能であることを見出した。そして、このように上記金属相から上記酸化物相へ向かって、上記酸化タングステンの分子内に存在する酸素数が増加していることによって、繊維状の担体（金属相）に対する酸化タングステン（酸化物相）の密着性が向上していることを見出した。
【００２７】
すなわち、本発明の一態様に係る光触媒繊維構造体は、上記金属相から上記酸化物相の表層へ向かって、上記酸化タングステンの分子内に存在する酸素が増加していることが好ましい。
【００２８】
ここで、タングステン、ＷＯ２（二酸化タングステン）、及びＷＯ３の密度はそれぞれ、１９．３、１０．８、７．２［ｇ／ｃｍ３］であり、分子内に存在する酸素数が少ないほど密度が大きくなる。上記金属相から上記酸化物相の表層へ向かって、上記酸化タングステンの分子内に存在する酸素数が増加していることによって、酸化による密度変化が小さくなるため、酸化物相で構成される膜の金属相に対する密着性が向上したと考えられる。
【００２９】
酸化タングステンとしてＷＯ２を形成する場合、焼成工程では、空気中で３００〜６００℃という焼成条件で焼成することが好ましい。しかし、焼成条件は、ＷＯ２が形成される条件であれば良く、上記焼成条件に制限されるものではない。
【００３０】
また、ＷＯ３は、光触媒効果が高いので、上記酸化物相の表層を構成する材料は、ＷＯ３であることが好ましい。ここでいう「酸化物相の表層」は、光触媒繊維構造体の酸化物相における外気に曝されている層状部分のことをいう。
【００３１】
また、上記酸化物相を構成する酸化タングステンがＷＯ２及びＷＯ３である場合、上述のＷＯ２及びＷＯ３の焼成条件に基づいて、上記金属相から上記酸化物相の表層へ向かって、ＷＯ２、ＷＯ３がこの順に形成されていることが好ましい。なお、上記酸化物相を構成する酸化タングステンは、上記金属相から上記酸化物相の表層へ向かって上記酸化タングステンの分子内に存在する酸素数が増加していればよく、ＷＯ２及びＷＯ３とは異なる割合で酸素が存在するように焼成されたものでもよい。例えば、上記酸化物相を構成する酸化タングステンは、ＷＯ２及びＷＯ３以外に、ＷＯ２．７２、ＷＯ２．９等を含んでいてもよい。
【００３２】
酸化物相の厚さは、酸化タングステンが形成されることにより減少するタングステンワイヤーの径が、タングステンワイヤーの耐久性を維持できるような厚さであればよく、その酸化物相の厚さは１０ｎｍ〜５μｍであることが好ましい。
【００３３】
また、上記酸化物相の表面には、金属、貴金属化合物、及び銅化合物からなる群から少なくとも１つ選択される担持物が担持されていることが好ましい。ここでいう「酸化物相の表面」は、光触媒繊維構造体の酸化物相における外気に曝されている面のことをいう。
【００３４】
酸化物相の表面に担持される金属としては、例えば、Ｐｔ、Ａｕ、Ｐｄ、Ｃｕ、Ｆｅ、Ｎｂ、Ｒｕなどが挙げられる。また、貴金属化合物としては、例えば、Ｈ２ＰｔＣｌ６やＰｔＯ２、ＰｔＣｌ２などが挙げられる。また、銅化合物としては、例えば、ＣｕＯ、Ｃｕ２Ｏ、ＣｕＳＯ４、ＣｕＣｌ２などが挙げられる。これら担持物は、それぞれ単独で用いられてもいいし、２種以上を併用されていてもよい。
【００３５】
また、上記担持物として金属を担持する方法としては、例えば、金属自体を乳鉢などで混錬することによって担持する方法、金属の前駆体溶液中に繊維を含浸し、それを引上げ、乾燥、焼成することによって担持する方法、金属の前駆体溶液中に繊維を含浸し、バンドギャップ以上の光を照射し、金属を坦持する方法などが挙げられる。しかし、金属を担持する方法は、これらの方法に制限されるものではない。
【００３６】
また、上記担持物として貴金属化合物や銅化合物を担持する方法としては、例えば、金属の前駆体溶液中に繊維を含浸し、それを引上げ、乾燥することで担持する方法が挙げられる。しかし、貴金属化合物や銅化合物を担持する方法は、これらの方法に制限されるものではない。
【００３７】
〔実施形態１〕
以下、本発明の実施の一形態について、詳細に説明する。図１は、本実施形態に係る光触媒繊維構造体１Ａの概略構成を示す斜視図である。
【００３８】
図１に示されるように、本実施形態に係る光触媒繊維構造体１Ａは、上記金属相としてのタングステンワイヤー部２と、タングステンワイヤー部２を覆うように形成された酸化物相３と、を有する。酸化物相３は、ＷＯ３（三酸化タングステン）から構成されている。
【００３９】
酸化物相３は、タングステンワイヤーを、例えば、空気中で６００〜１０００℃という焼成条件で焼成する、あるいは水蒸気雰囲気下で４００〜１０００℃という焼成条件で焼成することによって形成される。
【００４０】
〔実施形態２〕
本発明の他の実施形態について、図２に基づいて説明すれば、以下のとおりである。図２は、本実施形態に係る光触媒繊維構造体１Ｂの概略構成を示す斜視図である。なお、説明の便宜上、前記実施形態１にて説明した部材と同じ機能を有する部材については、同じ符号を付記し、その説明を省略する。
【００４１】
本実施形態に係る光触媒繊維構造体１Ｂは、酸化物相３の構成が、実施形態１に係る光触媒繊維構造体と異なる。具体的には、図２に示されるように、酸化物相３は、ＷＯ２からなる相３ａ及びＷＯ３からなる相３ｂから構成されている。すなわち、本実施形態に係る光触媒繊維構造体１Ｂは、タングステンワイヤー部２（金属相）から酸化物相３の表層へ向かって、相３ａ、相３ｂがこの順に形成されており、タングステンワイヤー部２（金属相）から酸化物相３の表層へ向かって、酸化物相３の分子内に存在する酸素数が増加している。
【００４２】
〔実施形態３〕
本発明のさらに他の実施形態について、図３に基づいて説明すれば、以下のとおりである。図３は、本実施形態に係る光触媒繊維構造体１Ｃの概略構成を示す斜視図である。なお、説明の便宜上、前記実施形態１にて説明した部材と同じ機能を有する部材については、同じ符号を付記し、その説明を省略する。
【００４３】
本実施形態に係る光触媒繊維構造体１Ｃは、担持物４を備えた点が、実施形態１に係る光触媒繊維構造体と異なる。具体的には、図３に示されるように、担持物４は、酸化物相３の表面に担持されており、金属、貴金属化合物、及び銅化合物からなる群から少なくとも１つ選択される材料から構成されている。これによって、光触媒繊維構造体１Ｃの光触媒効果をさらに向上させることが可能になる。
【００４４】
〔まとめ〕
本発明の態様１に係る光触媒繊維構造体１Ａは、繊維状のタングステンからなる金属相（タングステンワイヤー部２）と、上記金属相を覆うように形成された、酸化タングステンからなる酸化物相３と、を有する可視光応答型の光触媒繊維構造体である。
【００４５】
上記の構成によれば、酸化タングステンからなる酸化物相３は、焼成等によってタングステンからなる金属相の表面のみを酸化することにより形成されたものである。それゆえ、タングステンと酸化タングステンとの密着性が高く、金属相については高い耐久性を維持する。したがって、上記の構成によれば、水処理装置や空気清浄装置のフィルタに応用しても、可視光に対する高い光触媒活性を有しており、さらに、高速な流体や水流といった環境下においても、光触媒層として酸化物相は、繊維状の担体としての金属相表面から剥がれず、光触媒繊維構造体自体の耐久性が高くなる。
【００４６】
以上のことから、上記の構成によれば、可視光に対し高い光触媒活性を有し、また繊維状の担体に対する光触媒の密着性が高い光触媒繊維構造体を実現できる。
【００４７】
本発明の態様２に係る光触媒繊維構造体１Ａは、上記態様１において、上記酸化物相３の表層を構成する材料は、ＷＯ３（三酸化タングステン）であることが好ましい。
【００４８】
上記の構成によれば、ＷＯ３は、光触媒効果が高いので、可視光に対し高い光触媒活性を有する光触媒繊維構造体を実現できる。
【００４９】
本発明の態様３に係る光触媒繊維構造体１Ｂは、上記態様１または２において、上記金属相（タングステンワイヤー部２）から酸化物相３の表層へ向かって、上記酸化タングステンの分子内に存在する酸素が増加していることが好ましい。
【００５０】
上記の構成によれば、上記金属相から酸化物相３へ向かって、上記酸化タングステンの分子内に存在する酸素数が増加しているので、繊維状の担体としての上記金属相に対する酸化タングステン（酸化物相３）の密着性が向上する。
【００５１】
本発明の態様４に係る光触媒繊維構造体１Ｃは、上記態様１〜３において、酸化物相３の表面には、金属、貴金属化合物、及び銅化合物からなる群から少なくとも１つ選択される担持物４が担持されていることが好ましい。これによって、光触媒効果をさらに向上させることが可能になる。
【００５２】
本発明の態様５に係る光触媒繊維構造体１Ｃは、上記態様４において、上記金属は、Ｐｔ、Ａｕ、Ｐｄ、Ｃｕ、Ｆｅ、Ｎｂ、及びＲｕからなる群から少なくとも１つ選択され、上記貴金属化合物は、Ｈ２ＰｔＣｌ６、ＰｔＯ２、及びＰｔＣｌ２からなる群から少なくとも１つ選択され、上記銅化合物は、ＣｕＯ、Ｃｕ２Ｏ、ＣｕＳＯ４、及びＣｕＣｌ２からなる群から少なくとも１つ選択されることが好ましい。
【００５３】
本発明の態様６に係る光触媒繊維構造体１Ａの製造方法は、繊維状のタングステン材料を酸化雰囲気にて焼成することによって、タングステン材料の表面に、酸化タングステンからなる酸化物相３を形成する焼成工程を含む構成である。これによって、態様１と同様の効果を奏する。
【００５４】
また、本発明の態様７に係る光触媒繊維構造体１Ａの製造方法は、上記態様６において、上記焼成工程は、上記タングステン材料を、空気中で６００〜１０００℃という焼成条件で焼成する、あるいは水蒸気雰囲気下で４００〜１０００℃という焼成条件で焼成する第１段階を含むことが好ましい。これによって、酸化物相３として、光触媒効果が高いＷＯ３からなる相を形成することができる。
【００５５】
また、本発明の態様８に係る光触媒繊維構造体１Ｂの製造方法は、上記態様７において、上記焼成工程は、上記第１段階の前に、上記タングステン材料を、空気中で３００〜６００℃という焼成条件で焼成する第２段階を含むことが好ましい。この方法によって形成された酸化物相３は、金属相（タングステンワイヤー部２）から酸化物相３の表層へ向かって、ＷＯ２からなる相３ａ、ＷＯ３からなる相３ｂがこの順に形成されているので、繊維状の担体としての上記金属相に対する酸化タングステン（酸化物相３）の密着性が向上する。
【００５６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【実施例】
【００５７】
＜実験例１＞
タングステンワイヤーを、８００℃の空気中雰囲気のマッフル炉にて３０分焼成し、タングステンワイヤーの表面にＷＯ３を形成させた。タングステンワイヤー（日本タングステン）は、その径が２０μｍであるものを用いた。作製された光触媒繊維構造体の色は黄色味を帯びていた。
【００５８】
光触媒の性能の評価として、ガスバッグ法にてアセトアルデヒドガスの分解速度の検討を行った。具体的には、ガスバッグ（ジーエルサイエンス：テドラーバッグ５Ｌ）の中に、光触媒繊維構造体（３ｇ）を設置し、アセトアルデヒドガス（５００ｐｐｍ）を供給した。そして、上方から、青色ＬＥＤ（波長：４５０ｎｍ、照射強度：７ｍＷ／ｃｍ２）を用いて、紫外線を含まない可視光を光触媒繊維構造体に照射し、１時間間隔でガスの一部を北川式ガス検知管（光明理化学工業）でサンプリングして、アセトアルデヒドの濃度を計測した。計測したアセトアルデヒド濃度と計測時間とから反応速度係数を算出した。具体的には、アセトアルデヒド濃度の対数を縦軸とし計測時間を横軸として、プロットして得られた直線の傾きから反応速度係数を算出した。得られた反応速度定数は、０．５［１／ｈ］であった。
【００５９】
また、光触媒繊維構造体の耐久性の評価を行った。具体的には、作製した光触媒繊維構造体を、円筒形のパイプ中に固定し、パイプに水を流しながら、水流に１ヶ月間曝した。その後、光触媒繊維構造体について、ガスバッグ法によって光触媒性能の評価を行った。得られた反応速度定数は、０．４５［１／ｈ］であった。
【００６０】
＜実験例２＞
タングステンワイヤー（日本タングステン：２０μｍ）を、６００℃の水蒸気雰囲気の管状炉にて３０分焼成し、タングステンワイヤーの表面にＷＯ３を形成させた。作製された光触媒繊維構造体の色は黄色味を帯びていた。
【００６１】
作製した光触媒繊維構造体について、実験例１と同様に光触媒の性能評価を行ったところ、得られた反応速度定数は、０．７［１／ｈ］であった。
【００６２】
＜実験例３＞
タングステンワイヤー（日本タングステン：２０μｍ）を、マッフル炉にて５００℃、３０分焼成し、タングステンワイヤーの表面にＷＯ２を形成させた。その後、マッフル炉にて８００℃、３０分の焼成を行い、最表面にＷＯ３を形成させた（図２）。作製された光触媒繊維構造体の色は黄色味を帯びていた。
【００６３】
作製した光触媒繊維構造体について、実験例１と同様に光触媒の性能評価を行ったところ、得られた反応速度定数は、０．５［１／ｈ］であった。
【００６４】
また、作製した光触媒繊維構造体について、実験例１と同様に耐久性の評価を行ったところ、得られた反応速度定数は、０．５［１／ｈ］であった。
【００６５】
＜実験例４＞
実験例１と同様の方法によって、タングステンワイヤー（日本タングステン：２０μｍ）にＷＯ３を形成し、光触媒繊維構造体を作製した。そして、作製した光触媒繊維構造体を濃度０．０５ｍｏｌ／Ｌのヘキサクロロ白金水溶液（Ｈ２ＰｔＣｌ６：キシダ化学製）に含浸した。そして、引上げ、乾燥（１００℃、１時間）、焼成（４００℃、１時間）を行い、光触媒繊維構造体の表面にＰｔ金属を析出させた（図３）。
【００６６】
このように表面にＰｔ金属を析出させた光触媒繊維構造体について、実験例１と同様に光触媒の性能評価を行ったところ、得られた反応速度定数は、１．５［１／ｈ］であった。
【００６７】
＜実験例５＞
実験例３と同様の方法によって、タングステンワイヤー（日本タングステン：２０μｍ）にＷＯ２及びＷＯ３を形成し、光触媒繊維構造体を作製した。作製した光触媒繊維構造体の表面に、実験例４と同様の方法でＰｔ金属を析出させた。
【００６８】
このように表面にＰｔ金属を析出させた光触媒繊維構造体について、実験例１と同様に光触媒の性能評価を行ったところ、得られた反応速度定数は、１．６［１／ｈ］であった。
【００６９】
＜比較実験例１＞
タングステンワイヤー（日本タングステン：２０μｍ）を、真空炉にて焼成した（８００℃、３０分）。得られたワイヤーについて、色に変化なく、金属光沢が見られた。
【００７０】
このように焼成したタングステンワイヤーについて、実験例１と同様に光触媒の性能評価を行ったところ、アセトアルデヒドガスの分解は見られず、光触媒効果は見られなかった。
【００７１】
＜比較実験例２＞
タングステンワイヤー（日本タングステン：２０μｍ）を、マッフル炉にて焼成し（５００℃、３０分）、タングステンワイヤーの表面にＷＯ２を形成させた。作製された光触媒繊維構造体の色は、金色味を帯びていた。
【００７２】
作製された光触媒繊維構造体について、実験例１と同様に光触媒の性能評価を行ったところ、得られた反応速度定数は、０．０２［１／ｈ］であったが、アセトアルデヒドの分解性能が低かった。
【００７３】
＜比較実験例３＞
光触媒用酸化タングステン粉末を含むスラリー（固形分濃度２０％、溶媒：エタノール）を、シロキサン系のＳｉＯ２塗布液中に１：１で混合し、光触媒用酸化タングステン塗布液（固形分濃度１０％）を調合した。調合した光触媒用酸化タングステン塗布液中にタングステンワイヤー（日本タングステン：２０μｍ）を含浸し、引上げた。そして、乾燥（２００℃、３０分）、焼成（３００℃、６０分）を行い、タングステンワイヤーに光触媒用酸化タングステン粉末を固定化させた。
【００７４】
このように光触媒用酸化タングステン粉末が固定化されたタングステンワイヤーについて、実験例１と同様に光触媒の性能評価を行ったところ、得られた反応速度定数は、１．７［１／ｈ］であった。また、実験例１と同様に耐久性の評価を行ったところ、得られた反応速度定数は、０．２［１／ｈ］であった。
【産業上の利用可能性】
【００７５】
本発明は、可視光に対し高い光触媒活性を有し、また繊維状の担体に対する光触媒の密着性が高い光触媒繊維構造体を実現できるので、例えば、水処理装置や空気清浄装置に利用することができる。
【符号の説明】
【００７６】
１Ａ、１Ｂ、１Ｃ  光触媒繊維構造体
２              タングステンワイヤー部（金属相）
３              酸化物相
３ａ              相（酸化物相）
３ｂ              相（酸化物相）
４              担持物
【図１】
2015039674.tif 000003
【図２】
2015039674.tif 000004
【図３】
2015039674.tif 000005